(57)【要約】  熱可塑性樹脂層とガスバリア性樹脂層との間に接着性樹脂層を有する多層構造体であって、該接着性樹脂層が、カルボキシル基および酸無水物基の少なくとも一方を含有するポリオレフィン系樹脂（Ａ）および脂肪酸亜鉛塩（Ｂ）を含有し、上記脂肪酸亜鉛塩（Ｂ）を該接着性樹脂層に対して金属換算にて４０〜２５０ｐｐｍ含有する接着性樹脂層用樹脂組成物からなる多層構造体である。そのため、かかる多層構造体はガスバリア層と接着性樹脂層との積層界面で発生する界面荒れが高度に抑制され、高いレベルで透明性に優れる。【特許請求の範囲】
【請求項１】
熱可塑性樹脂層とガスバリア性樹脂層との間に接着性樹脂層を有する多層構造体であって、該接着性樹脂層が、カルボキシル基および酸無水物基の少なくとも一方を含有するポリオレフィン系樹脂（Ａ）および脂肪酸亜鉛塩（Ｂ）を含有し、上記脂肪酸亜鉛塩（Ｂ）を該接着性樹脂層に対して金属換算にて４０〜２５０ｐｐｍ含有する接着性樹脂層用樹脂組成物からなることを特徴とする多層構造体。
【請求項２】
上記接着性樹脂層用樹脂組成物における脂肪酸亜鉛塩（Ｂ）の炭素数が４〜２８であることを特徴とする請求項１記載の多層構造体。
【請求項３】
上記接着性樹脂層用樹脂組成物における脂肪酸亜鉛塩（Ｂ）のモル質量が２００〜１０００ｇ／ｍｏｌであることを特徴とする請求項１または２記載の多層構造体。
【請求項４】
上記接着性樹脂層用樹脂組成物を、透過法によりフーリエ変換型赤外分光分析を行った際の１４５０ｃｍ-1付近のＣ−Ｈ変角振動に由来するピークの吸光度（ｂ）に対する、１７１０ｃｍ-1付近のＣ＝Ｏ伸縮振動に由来するピークの吸光度（ａ）の比が、ａ／ｂ＝０．００５〜０．５であることを特徴とする請求項１〜３のいずれか一項に記載の多層構造体。
【請求項５】
上記ガスバリア性樹脂層の形成材料であるガスバリア性樹脂が、エチレン−ビニルエステル系共重合体ケン化物およびポリアミド系樹脂の少なくとも一方であることを特徴とする請求項１〜４のいずれか一項に記載の多層構造体。
【請求項６】
上記多層構造体の全厚みが、１０〜５０００μｍであることを特徴とする請求項１〜５のいずれか一項に記載の多層構造体。
【請求項７】
上記ガスバリア性樹脂層と上記接着性樹脂層との厚み比が、ガスバリア性樹脂層／接着性樹脂層＝１０／９０〜９９／１であることを特徴とする請求項１〜６のいずれか一項に記載の多層構造体。
【請求項８】
カルボキシル基および酸無水物基の少なくとも一方を含有するポリオレフィン系樹脂（Ａ）および脂肪酸亜鉛塩（Ｂ）を含有する接着性樹脂層用樹脂組成物であって、上記脂肪酸亜鉛塩（Ｂ）を接着性樹脂層用樹脂組成物に対して金属換算にて４０〜２５０ｐｐｍ含有することを特徴とする接着性樹脂層用樹脂組成物。
【請求項９】
熱可塑性樹脂、ガスバリア性樹脂および接着性樹脂層用樹脂組成物を用いた多層構造体の製造方法であって、上記接着性樹脂層用樹脂組成物が、カルボキシル基および酸無水物基の少なくとも一方を含有するポリオレフィン系樹脂（Ａ）と脂肪酸亜鉛塩（Ｂ）とを含有し、かつ上記脂肪酸亜鉛塩（Ｂ）を上記接着性樹脂層用樹脂組成物に対して金属換算にて４０〜２５０ｐｐｍ含有し、上記多層構造体の製造方法が、上記熱可塑性樹脂、ガスバリア性樹脂および接着性樹脂層用樹脂組成物から共押出成形法または共射出成型法によって、熱可塑性樹脂層とガスバリア性樹脂層との間に接着性樹脂層を有する多層構造体を得ることを特徴とする多層構造体の製造方法。
【発明の詳細な説明】
【技術分野】
【０００１】
本発明は、熱可塑性樹脂層とガスバリア性樹脂層との間に接着性樹脂層を有する多層構造体に関するものであり、さらに詳しくは、高レベルの透明性を有しつつもガスバリア性樹脂層と接着性樹脂層との接着性を保持した多層構造体、接着性樹脂層用樹脂組成物および多層構造体の製造方法に関するものである。
【背景技術】
【０００２】
食品や様々な物品を包装するための包装材料には、多様な包装形態を達成すべく、任意の形状に加工することが容易なポリオレフィン、ポリスチレン等の熱可塑性樹脂が多用されている。さらに食品の鮮度や品質を長期間保つため、酸素等の透過を防ぐガスバリア層を設け、酸素等の透過を防止している。【０００３】
従来の包装材料に一般的に設けられているガスバリア層としては、無機物からなるガスバリア層、有機物からなるガスバリア層をあげることができる。無機物からなるガスバリア層としては、アルミニウム箔やアルミニウム蒸着層等の金属層、または酸化ケイ素蒸着層や酸化アルミニウム蒸着層等の金属化合物層が使用されている。しかし、アルミニウム箔やアルミニウム蒸着層等の金属層は、包装内容物が見えないこと、廃棄性に劣ること等の欠点がある。また、酸化ケイ素蒸着層や酸化アルミニウム蒸着層等の金属化合物層は、印刷、ラミネート等の二次加工の際の変形、輸送時の振動や衝撃、包装材の変形や落下等で割れが発生し、ガスバリア性が著しく低下する等の欠点がある。【０００４】
一方で、有機物からなるガスバリア層として、ポリアミド系樹脂からなる層や、ポリビニルアルコールおよびエチレン−ビニルエステル系共重合体ケン化物（以下、「ＥＶＯＨ」と称することがある）等のビニルアルコール系樹脂からなる層が使用されている。ポリアミド系樹脂、ポリビニルアルコールおよびＥＶＯＨ等のビニルアルコール系樹脂からなる層は透明であり、ガスバリア層の割れが比較的発生しにくく、廃棄面での問題が少ないという利点があるため、広く包装材料に用いられている。【０００５】
ここで、ＥＶＯＨは水酸基を豊富に有し、ポリアミド系樹脂はアミド結合を豊富に有するため、それぞれ水素結合を有し酸素の透過を阻害するためガスバリア性に優れる。しかしながら、上記樹脂内に水が浸入すると樹脂間の水素結合が弱まり、ガスバリア性が低下するため、ポリオレフィン系樹脂、ポリスチレン系樹脂等の熱可塑性樹脂でＥＶＯＨやポリアミド系樹脂等のガスバリア性樹脂を挟持した多層構造体として各種包装用途へ用いられることが多い。このとき、ＥＶＯＨやポリアミド系樹脂等の水素結合が豊富なガスバリア性樹脂とポリオレフィン系樹脂等の疎水性の高い樹脂は接着性が悪いため、通常、これらの層間に接着性樹脂層を設ける必要がある。【０００６】
かかる接着性樹脂層として、ポリオレフィンを不飽和カルボン酸モノマーで変性したポリオレフィンに、ステアリン酸カルシウム等の高級脂肪酸金属塩を配合することで、接着性を改良する技術が知られている（例えば、特許文献１、２参照）。しかしながら、特許文献１記載の技術では、接着性樹脂層に添加する高級脂肪酸の金属塩の配合量は、樹脂１００重量部に対して「０．１５重量部を超えると接着力が急激に低下する」旨記載されており、実施例ではポリプロピレンと無水マレイン酸変性ポリプロピレンの和１００重量部に対してステアリン酸カルシウムを最大０．０５重量部配合した樹脂組成物を用いた例が示されている（特許文献１、４頁左下欄３行目および実施例参照）。かかる樹脂組成物におけるステアリン酸カルシウム量は、金属換算で３３ｐｐｍである。【０００７】
また、特許文献２記載の技術では、接着性樹脂組成物に対して「脂肪酸金属塩量が１００ｐｐｍ未満であると、ポリエチレンにグラフトしたコハク酸等の不飽和カルボン酸および不飽和カルボン酸誘導体と、ポリアミド、エチレン−酢酸ビニル共重合体けん化物との反応を、脂肪酸金属塩により阻害することが防止されるので、接着性樹脂組成物の接着強度がさらに向上」する旨記載されている（特許文献２、段落［００２５］参照）。また、実施例ではポリエチレンおよび変性ポリエチレンの和１００重量部に対してステアリン酸カルシウムを最大３００ｐｐｍ配合した樹脂組成物を用いた例が示されており、かかる樹脂組成物におけるステアリン酸カルシウム量は、金属換算で２０ｐｐｍである（特許文献２、実施例１４参照）。【０００８】
また、特許文献３には、特定量のハイドロタルサイトを併用することで高級脂肪酸塩を０．００５〜１．０重量部含み、高級脂肪酸塩の配合量が多くとも接着力の優れた樹脂組成物が記載されている。また、実施例では無水マレイン酸グラフト変性ポリプロピレン１００重量部に対してステアリン酸亜鉛を０．０２重量部配合した樹脂組成物を用いた例が示されており、かかる樹脂組成物におけるステアリン酸亜鉛量は、金属換算にて２０ｐｐｍである（特許文献３、実施例１４）。
【先行技術文献】
【特許文献】
【０００９】
【特許文献１】特開昭５４−０８７７８３号公報
【特許文献２】特開２００３−０７３５０６号公報
【特許文献３】特開２０１２−１７２０４７号公報
【発明の概要】
【発明が解決しようとする課題】
【００１０】
しかしながら、フィードブロック・ダイ形状の多様化、成形装置の高機能化といった近年の成形技術の高度化や、層数増加等の多層構造体の高機能化に伴って、多層構造体の透明性は低下しやすくなる傾向があり、前述のような従来の接着性樹脂を用いた場合にも、成形条件によっては透明性が不充分となる場合がある。
その一方で、近年は特に内容物への安心感が強く求められることから、内容物が包装体を通しても明確に確認できるよう、視認性の高い多層構造体が好まれる傾向にあり、より高レベルの透明性を有する多層構造体が要望されている。【００１１】
そこで、本発明はこのような背景下において、熱可塑性樹脂層とガスバリア性樹脂層との間に接着性樹脂層を有する多層構造体において、高レベルの透明性を有する多層構造体、接着性樹脂層用樹脂組成物および多層構造体の製造方法を提供する。
【課題を解決するための手段】
【００１２】
しかるに本発明者は、熱可塑性樹脂層とガスバリア性樹脂層との間に接着性樹脂層を有する多層構造体において、ガスバリア性樹脂層と接着性樹脂層との積層界面で発生する僅かな界面荒れが、高レベルの透明性を阻害する原因になっていることに着目した。
そしてかかる問題を解決するために、上記多層構造体の接着性樹脂層において、接着性樹脂層用樹脂組成物に対する配合剤として脂肪酸亜鉛塩（Ｂ）を選択し、かつかかる成分を金属換算で特定多量にて含有させた接着性樹脂層用樹脂組成物を用いることにより、予想外にもガスバリア性樹脂層と接着性樹脂層との積層界面で発生する界面荒れを高度に抑制することが可能となり、高レベルの透明性を有する多層構造体が得られるという格別顕著な効果を見出した。【００１３】
また、従来技術においては接着性樹脂層に脂肪酸金属塩を多量配合する場合には接着性が低下するため、当業者であればむしろ避けるところ、本発明者らは特定の金属塩をあえて特定多量に配合することで、透明性が顕著に向上するという効果を見出したものである。【００１４】
すなわち、本発明は、熱可塑性樹脂層とガスバリア性樹脂層との間に接着性樹脂層を有する多層構造体であって、該接着性樹脂層が、カルボキシル基および酸無水物基の少なくとも一方を含有するポリオレフィン系樹脂（Ａ）および脂肪酸亜鉛塩（Ｂ）を含有し、上記脂肪酸亜鉛塩（Ｂ）を該接着性樹脂層に対して金属換算にて４０〜２５０ｐｐｍ含有する接着性樹脂層用樹脂組成物からなる多層構造体を第１の要旨とする。【００１５】
また、本発明は、カルボキシル基および酸無水物基の少なくとも一方を含有するポリオレフィン系樹脂（Ａ）および脂肪酸亜鉛塩（Ｂ）を含有する接着性樹脂層用樹脂組成物であって、上記脂肪酸亜鉛塩（Ｂ）を接着性樹脂層用樹脂組成物に対して金属換算にて４０〜２５０ｐｐｍ含有する接着性樹脂層用樹脂組成物を第２の要旨とする。【００１６】
さらに、本発明は、熱可塑性樹脂、ガスバリア性樹脂および接着性樹脂層用樹脂組成物を用いた多層構造体の製造方法であって、上記接着性樹脂層用樹脂組成物が、カルボキシル基および酸無水物基の少なくとも一方を含有するポリオレフィン系樹脂（Ａ）と脂肪酸亜鉛塩（Ｂ）とを含有し、かつ上記脂肪酸亜鉛塩（Ｂ）を上記接着性樹脂層用樹脂組成物に対して金属換算にて４０〜２５０ｐｐｍ含有し、上記多層構造体の製造方法が、上記熱可塑性樹脂、ガスバリア性樹脂および接着性樹脂層用樹脂組成物から共押出成形法または共射出成型法によって、熱可塑性樹脂層とガスバリア性樹脂層との間に接着性樹脂層を有する多層構造体を得る多層構造体の製造方法を第３の要旨とする。
【発明の効果】
【００１７】
本発明は、熱可塑性樹脂層とガスバリア性樹脂層との間に接着性樹脂層を有する多層構造体であって、該接着性樹脂層が、カルボキシル基および酸無水物基の少なくとも一方を含有するポリオレフィン系樹脂（Ａ）および脂肪酸亜鉛塩（Ｂ）を含有し、上記脂肪酸亜鉛塩（Ｂ）を該接着樹脂層に対して金属換算にて４０〜２５０ｐｐｍ含有する接着性樹脂用樹脂組成物からなる多層構造体である。このため、かかる多層構造体はガスバリア性樹脂層と接着性樹脂層との積層界面で発生する界面荒れが高度に抑制され、高いレベルで透明性に優れる。また、ガスバリア性樹脂層と接着性樹脂層との接着性を保持することができる。【００１８】
上記接着性樹脂層用樹脂組成物における脂肪酸亜鉛塩（Ｂ）の炭素数が４〜２８であると、よりガスバリア性樹脂層と接着性樹脂層との積層界面で発生する界面荒れが高度に抑制され、高いレベルで透明性に優れた多層構造体とすることができる。また、よりガスバリア性樹脂層と接着性樹脂層との接着性を保持することができる。【００１９】
上記接着性樹脂層用樹脂組成物における脂肪酸亜鉛塩（Ｂ）のモル質量が２００〜１０００ｇ／ｍｏｌであると、より一層ガスバリア性樹脂層と接着性樹脂層との積層界面で発生する界面荒れが高度に抑制され、高いレベルで透明性に優れた多層構造体とすることができる。また、より一層ガスバリア性樹脂層と接着性樹脂層との接着性を保持することができる。【００２０】
上記カルボキシル基および酸無水物基の少なくとも一方を含有するポリオレフィン系樹脂（Ａ）を、透過法によりフーリエ変換型赤外分光分析を行った際の１４５０ｃｍ-1付近のＣ−Ｈ変角振動に由来するピークの吸光度（ｂ）に対する、１７１０ｃｍ-1付近のＣ＝Ｏ伸縮振動に由来するピークの吸光度（ａ）の比が、ａ／ｂ＝０．００５〜０．５であると、より高いレベルで透明性に優れた多層構造体とすることができる。【００２１】
上記ガスバリア性樹脂層の形成材料であるガスバリア性樹脂が、ＥＶＯＨおよびポリアミド系樹脂の少なくとも一方であると、より一層高いレベルで透明性に優れ、ガスバリア層の割れが比較的発生しにくく、廃棄面での問題が少ない多層構造体とすることができる。【００２２】
上記多層構造体の全厚みが、１０〜５０００μｍであると、より一層ガスバリア性樹脂層と接着性樹脂層との積層界面で発生する界面荒れが高度に抑制され、高いレベルで透明性に優れた多層構造体とすることができる。【００２３】
上記ガスバリア性樹脂層と上記接着性樹脂層との厚み比が、ガスバリア性樹脂層／接着性樹脂層＝１０／９０〜９９／１であると、より一層ガスバリア性樹脂層と接着性樹脂層との積層界面で発生する界面荒れが高度に抑制され、高いレベルで透明性に優れた多層構造体とすることができる。【００２４】
また、本発明は、カルボキシル基および酸無水物基の少なくとも一方を含有するポリオレフィン系樹脂（Ａ）および脂肪酸亜鉛塩（Ｂ）を含有する接着性樹脂層用樹脂組成物であって、上記脂肪酸亜鉛塩（Ｂ）を接着性樹脂層用樹脂組成物に対して金属換算にて４０〜２５０ｐｐｍ含有する接着性樹脂層用樹脂組成物である。したがって、接着性樹脂層用樹脂組成物からなる接着性樹脂層は、ガスバリア性樹脂層と接着性樹脂層との積層界面で発生する界面荒れが高度に抑制され、高いレベルで透明性に優れる。また、ガスバリア性樹脂層と接着性樹脂層との接着性を保持することができる。【００２５】
さらに、本発明は、熱可塑性樹脂、ガスバリア性樹脂および接着性樹脂層用樹脂組成物を用いた多層構造体の製造方法であって、上記接着性樹脂層用樹脂組成物が、カルボキシル基および酸無水物基の少なくとも一方を含有するポリオレフィン系樹脂（Ａ）と脂肪酸亜鉛塩（Ｂ）とを含有し、かつ上記脂肪酸亜鉛塩（Ｂ）を上記接着性樹脂層用樹脂組成物に対して金属換算にて４０〜２５０ｐｐｍ含有し、上記多層構造体の製造方法が、上記熱可塑性樹脂、ガスバリア性樹脂および接着性樹脂層用樹脂組成物から共押出成形法または共射出成型法によって、熱可塑性樹脂層とガスバリア性樹脂層との間に接着性樹脂層を有する多層構造体を得ることを特徴とする多層構造体の製造方法である。したがって、得られる多層構造体は、ガスバリア性樹脂層と接着性樹脂層との積層界面で発生する界面荒れが高度に抑制され、高いレベルで透明性に優れる。また、ガスバリア性樹脂層と接着性樹脂層との接着性を保持することができる。
【発明を実施するための形態】
【００２６】
以下、本発明の構成につき詳細に説明するが、これらは望ましい実施態様の一例を示すものであり、これらの内容に特定されるものではない。
【００２７】
本発明は、熱可塑性樹脂層とガスバリア性樹脂層との間に接着性樹脂層を有する多層構造体であって、該接着性樹脂層がカルボキシル基および酸無水物基の少なくとも一方を含有するポリオレフィン系樹脂（Ａ）および脂肪酸亜鉛塩（Ｂ）を含有し、脂肪酸亜鉛塩（Ｂ）を該接着性樹脂層に対して金属換算にて４０〜２５０ｐｐｍ含有する接着性樹脂層用樹脂組成物からなる多層構造体である。また本発明は、上記接着性樹脂層用樹脂組成物、並びに、共押出成形法または共射出成型法にて上記多層構造体を得る多層構造体の製造方法も提供するものである。
【００２８】
＜熱可塑性樹脂（熱可塑性樹脂層）＞
本発明の多層構造体における熱可塑性樹脂層に用いられる熱可塑性樹脂は、公知一般の熱可塑性樹脂を用いることができる。例えば、直鎖状低密度ポリエチレン、低密度ポリエチレン、中密度ポリエチレン、高密度ポリエチレン、アイオノマー、エチレン−プロピレン共重合体、エチレン−α−オレフィン（炭素数４〜２０のα−オレフィン）共重合体等のポリエチレン系樹脂、エチレン−アクリル酸エステル共重合体ポリプロピレン、プロピレン−α−オレフィン（炭素数４〜２０のα−オレフィン）共重合体等のポリプロピレン系樹脂、ポリブテン、ポリペンテン、ポリ環状オレフィン等のポリオレフィン系樹脂；ポリスチレン系樹脂；ポリエチレンテレフタレート、ポリブチレンテレフタレート等のポリエステル系樹脂；ポリ塩化ビニル、ポリ塩化ビニリデン、塩素化ポリエチレン、塩素化ポリプロピレン等のハロゲン系樹脂；アクリル系樹脂；ポリエステルエラストマー、ポリウレタンエラストマー等のエラストマー；ポリビニルアルコール、エチレン−ビニルエステル系共重合体ケン化物、ポリアミド系樹脂等のガスバリア性樹脂；エチレン−酢酸ビニル共重合体、カルボキシル基または酸無水物基を含有するポリオレフィン樹脂等の接着性樹脂等があげられる。
本発明の効果を効果的に得られる点で、好ましくは、ポリオレフィン系樹脂、ポリスチレン系樹脂、ポリエステル系樹脂等の比較的疎水性の高い熱可塑性樹脂が用いられる。特に好ましくはポリオレフィン系樹脂であり、殊に好ましくはポリエチレン系樹脂である。
【００２９】
上記ポリオレフィン系樹脂の密度は限定されないが、通常０．８５ｇ／ｃｍ3〜０．９６ｇ／ｃｍ3、好ましくは０．８７ｇ／ｃｍ3〜０．９５ｇ／ｃｍ3である。また、ポリオレフィン系樹脂のメルトフローレート（ＭＦＲ）は特に限定されないが、成形性の点から通常０．０１〜５０ｇ／１０分、さらには０．１〜１０ｇ／１０分のものが好ましい。かかるＭＦＲは、ポリオレフィン系樹脂がポリエチレン系樹脂の場合は１９０℃、荷重２１６０ｇでの値を意味し、ポリプロピレン系樹脂の場合は２３０℃、荷重２１６０ｇでの値を意味する。
【００３０】
また、上記熱可塑性樹脂には、本発明の趣旨を阻害しない範囲内（例えば、熱可塑性樹脂の３０重量％以下、好ましくは１０重量％以下）において、従来公知の可塑剤、フィラー、クレー（モンモリロナイト等）、着色剤、酸化防止剤、帯電防止剤、滑剤、核材、ブロッキング防止剤、紫外線吸収剤、ワックス等を含んでいてもよい。
【００３１】
＜ガスバリア性樹脂（ガスバリア性樹脂層）＞
本発明のガスバリア性樹脂層の形成材料であるガスバリア性樹脂としては、ポリビニルアルコール、ＥＶＯＨ、ポリアミド系樹脂等が用いられる。中でも、透明性が高く、ガスバリア性樹脂層の割れが比較的発生しにくく、廃棄面での問題が少ない、ＥＶＯＨやポリアミド系樹脂が好ましい。
【００３２】
特に、本発明の多層構造体を熱水殺菌処理食品の包装材として用いた場合、上記包装材の熱水殺菌処理後に、包装材端部にてガスバリア性樹脂層のＥＶＯＨが溶出することを防止する目的で、ＥＶＯＨとポリアミド系樹脂を混合することが好ましい。ポリアミド系樹脂は、アミド結合がＥＶＯＨのＯＨ基およびエステル基の少なくとも一方との相互作用によりネットワーク構造を形成することが可能であり、これにより、熱水処理時のＥＶＯＨの溶出を防止することができる。したがって、レトルト食品やボイル食品の包装材として本発明の多層構造体を用いる場合には、ＥＶＯＨとポリアミド系樹脂とを混合することが好ましい。
【００３３】
上記ＥＶＯＨとポリアミド系樹脂とを混合してガスバリア性樹脂とする場合のＥＶＯＨとポリアミド系樹脂との含有比（ＥＶＯＨ／ポリアミド系樹脂）は、重量比にて通常９９／１〜７０／３０であり、好ましくは９７／３〜７５／２５、特に好ましくは９５／５〜８５／１５である。ポリアミド系樹脂の重量比率が大きすぎる場合には、ロングラン成形性およびガスバリア性が低下する傾向がある。ポリアミド系樹脂の重量比率が小さすぎる場合には、熱水処理後のＥＶＯＨの溶出抑制効果が低下する傾向がある。
【００３４】
本発明でガスバリア性樹脂として用いるＥＶＯＨについて説明する。
本発明で用いるＥＶＯＨは、通常、エチレンとビニルエステル系モノマーを共重合させた後にケン化させることにより得られる樹脂であり、非水溶性の熱可塑性樹脂である。重合法も公知の任意の重合法、例えば、溶液重合、懸濁重合、エマルジョン重合を用いることができるが、一般的にはメタノールを溶媒とする溶液重合が用いられる。得られたエチレン−ビニルエステル系共重合体のケン化も公知の方法で行ない得る。
すなわち、本発明で用いるＥＶＯＨは、エチレン構造単位とビニルアルコール構造単位を主とし、場合によってはケン化されずに残存した若干量のビニルエステル構造単位を含むものである。
【００３５】
上記ビニルエステル系モノマーとしては、市場からの入手のしやすさや製造時の不純物の処理効率がよい点から、代表的には酢酸ビニルが用いられる。この他、例えば、ギ酸ビニル、プロピオン酸ビニル、バレリン酸ビニル、酪酸ビニル、イソ酪酸ビニル、ピバリン酸ビニル、カプリン酸ビニル、ラウリン酸ビニル、ステアリン酸ビニル、バーサチック酸ビニル等の脂肪族ビニルエステル、安息香酸ビニル等の芳香族ビニルエステル等があげられ、通常炭素数３〜２０、好ましくは炭素数４〜１０、特に好ましくは炭素数４〜７の脂肪族ビニルエステルである。これらは通常単独で用いるが、必要に応じて複数種を同時に用いてもよい。
【００３６】
上記ＥＶＯＨにおけるエチレン構造単位の含有量は、ＩＳＯ１４６６３に基づいて測定した値で、通常２０〜６０モル％、好ましくは２５〜５０モル％、特に好ましくは２５〜４０モル％である。かかる含有量が少なすぎると、高湿時のガスバリア性、溶融成形性が低下する傾向があり、逆に多すぎると、ガスバリア性が低下する傾向がある。
【００３７】
上記ＥＶＯＨにおけるビニルエステル成分のケン化度は、ＪＩＳ  Ｋ６７２６（ただし、ＥＶＯＨは水／メタノール溶媒に均一に溶解した溶液にて）に基づいて測定した値で、通常９０〜１００モル％、好ましくは９５〜１００モル％、特に好ましくは９９〜１００モル％である。かかるケン化度が低すぎる場合にはガスバリア性、熱安定性、耐湿性等が低下する傾向がある。
【００３８】
また、上記ＥＶＯＨのメルトフローレート（ＭＦＲ）（２１０℃、荷重２１６０ｇ）は、通常０．５〜１００ｇ／１０分であり、好ましくは１〜５０ｇ／１０分、特に好ましくは３〜３５ｇ／１０分である。かかるＭＦＲが高すぎると、製膜性が低下する傾向がある。また、ＭＦＲが低すぎると溶融押出が困難となる傾向がある。
【００３９】
また、本発明に用いられるＥＶＯＨは、本発明の効果を阻害しない範囲（例えばＥＶＯＨの１０モル％以下）で、以下に示すコモノマーに由来する構造単位が、さらに含まれていてもよい。
上記コモノマーは、例えば、プロピレン、１−ブテン、イソブテン等のオレフィン類や、２−プロペン−１−オール、３−ブテン−１−オール、４−ペンテン−１−オール、５−ヘキセン−１−オール、３，４−ジヒドロキシ−１−ブテン、５−ヘキセン−１，２−ジオール、２−メチレンプロパン−１，３−ジオール等のヒドロキシ基含有オレフィン類や、そのエステル化物である、３，４−ジアセトキシ−１−ブテン、２，３−ジアセトキシ−１−アリルオキシプロパン、２−アセトキシ−１−アリルオキシ−３−ヒドロキシプロパン、３−アセトキシ−１−アリルオキシ−２−ヒドロキシプロパン、１，３−ジアセトキシ−２−メチレンプロパン、１，３−ジプロピオニルオキシ−２−メチレンプロパン、１，３−ジブチロニルオキシ−２−メチレンプロパン等のヒドロキシメチルビニリデンジアセテート類、グリセリンモノアリルエーテル、グリセリンモノビニルエーテル、グリセリンモノイソプロペニルエーテル等のグリセリンモノ不飽和アルキルエーテル類、アクリル酸、メタクリル酸、クロトン酸、（無水）フタル酸、（無水）マレイン酸、（無水）イタコン酸等の不飽和酸類あるいはその塩あるいは炭素数１〜１８のモノまたはジアルキルエステル類、アクリルアミド、炭素数１〜１８のＮ−アルキルアクリルアミド、Ｎ，Ｎ−ジメチルアクリルアミド、２−アクリルアミドプロパンスルホン酸あるいはその塩、アクリルアミドプロピルジメチルアミンあるいはその酸塩あるいはその４級塩等のアクリルアミド類、メタアクリルアミド、炭素数１〜１８のＮ−アルキルメタクリルアミド、Ｎ，Ｎ−ジメチルメタクリルアミド、２−メタクリルアミドプロパンスルホン酸あるいはその塩、メタクリルアミドプロピルジメチルアミンあるいはその酸塩あるいはその４級塩等のメタクリルアミド類、Ｎ−ビニルピロリドン、Ｎ−ビニルホルムアミド、Ｎ−ビニルアセトアミド等のＮ−ビニルアミド類、アクリルニトリル、メタクリルニトリル等のシアン化ビニル類、炭素数１〜１８のアルキルビニルエーテル、ヒドロキシアルキルビニルエーテル、アルコキシアルキルビニルエーテル等のビニルエーテル類、塩化ビニル、塩化ビニリデン、フッ化ビニル、フッ化ビニリデン、臭化ビニル等のハロゲン化ビニル化合物類、トリメトキシビニルシラン等のビニルシラン類、酢酸アリル、塩化アリル等のハロゲン化アリル化合物類、アリルアルコール、ジメトキシアリルアルコール等のアリルアルコール類、トリメチル−（３−アクリルアミド−３−ジメチルプロピル）−アンモニウムクロリド、アクリルアミド−２−メチルプロパンスルホン酸等のコモノマーがあげられる。
【００４０】
特に、側鎖に１級水酸基を有するＥＶＯＨは、ガスバリア性を保持しつつ二次成形性が良好になる点で好ましく、なかでも、ヒドロキシ基含有α−オレフィン類を共重合したＥＶＯＨが好ましく、特には、１，２−ジオール構造を側鎖に有するＥＶＯＨが好ましい。特に、側鎖に１級水酸基を有する場合、その含有量は通常０．１〜２０モル％、さらには０．５〜１５モル％、特には１〜１０モル％のものが好ましい。
【００４１】
上記１，２−ジオールを側鎖に有するＥＶＯＨは、側鎖に１，２−ジオール構造単位を含むものである。上記１，２−ジオール構造単位とは、具体的には下記の一般式（１）で示される構造単位である。
【００４２】
【化１】
2018021149.tif 000002
【００４３】
上記一般式（１）で表される１，２−ジオール構造単位における有機基としては、例えば、メチル基、エチル基、ｎ−プロピル基、イソプロピル基、ｎ−ブチル基、イソブチル基、ｔｅｒｔ−ブチル基等の飽和炭化水素基、フェニル基、ベンジル基等の芳香族炭化水素基、ハロゲン原子、水酸基、アシルオキシ基、アルコキシカルボニル基、カルボキシル基、スルホン酸基等があげられる。
【００４４】
さらに、上記ＥＶＯＨは、ウレタン化、アセタール化、シアノエチル化、オキシアルキレン化等の「後変性」されたＥＶＯＨを用いることもできる。
【００４５】
また、本発明で使用されるＥＶＯＨは、異なる他のＥＶＯＨとの混合物であってもよく、上記他のＥＶＯＨとしては、エチレン構造単位の含有量が異なるもの、側鎖１級水酸基の含有量が異なるもの、ケン化度が異なるもの、メルトフローレート（ＭＦＲ）が異なるもの、他の共重合成分が異なるもの等をあげることができる。
【００４６】
次に本発明でガスバリア性樹脂として用いるポリアミド系樹脂について説明する。
本発明で使用されるポリアミド系樹脂は、公知のものを用いることができる。具体的には、例えば、ポリカプラミド（ナイロン６）、ポリ−ω−アミノヘプタン酸（ナイロン７）、ポリ−ω−アミノノナン酸（ナイロン９）、ポリウンデカンアミド（ナイロン１１）、ポリラウリルラクタム（ナイロン１２）等のホモポリマーがあげられる。また、共重合ポリアミド系樹脂としては、ポリエチレンジアミンアジパミド（ナイロン２６）、ポリテトラメチレンアジパミド（ナイロン４６）、ポリヘキサメチレンアジパミド（ナイロン６６）、ポリヘキサメチレンセバカミド（ナイロン６１０）、ポリヘキサメチレンドデカミド（ナイロン６１２）、ポリオクタメチレンアジパミド（ナイロン８６）、ポリデカメチレンアジパミド（ナイロン１０８）、カプロラクタム／ラウリルラクタム共重合体（ナイロン６／１２）、カプロラクタム／ω−アミノノナン酸共重合体（ナイロン６／９）、カプロラクタム／ヘキサメチレンジアンモニウムアジペート共重合体（ナイロン６／６６）、ラウリルラクタム／ヘキサメチレンジアンモニウムアジペート共重合体（ナイロン１２／６６）、エチレンジアミンアジパミド／ヘキサメチレンジアンモニウムアジペート共重合体（ナイロン２６／６６）、カプロラクタム／ヘキサメチレンジアンモニウムアジペート／ヘキサメチレンジアンモニウムセバケート共重合体（ナイロン６６／６１０）、エチレンアンモニウムアジペート／ヘキサメチレンジアンモニウムアジペート／ヘキサメチレンジアンモニウムセバケート共重合体（ナイロン６／６６／６１０）等の脂肪族ポリアミドや、ポリヘキサメチレンイソフタルアミド、ポリヘキサメチレンテレフタルアミド、ポリメタキシリレンアジパミド、ヘキサメチレンイソフタルアミド／テレフタルアミド共重合体、ポリ−Ｐ−フェニレンテレフタルアミドや、ポリ−Ｐ−フェニレン−３’４'−ジフェニルエーテルテレフタルアミド等の芳香族ポリアミド、非晶性ポリアミド、これらのポリアミド樹脂をメチレンベンジルアミン、メタキシレンジアミン等の芳香族アミンで変性したものやメタキシリレンジアンモニウムアジペート等があげられる。あるいは、これらの末端変性ポリアミド系樹脂であってもよく、好ましくは末端変性ポリアミド系樹脂である。
【００４７】
上記末端変性ポリアミド系樹脂とは、具体的には例えば、炭素数１〜２２の炭化水素基で変性された末端変性ポリアミド系樹脂であり、市販のものを用いてもよい。より詳細には、例えば末端変性ポリアミド系樹脂の末端ＣＯＯＨ基の数［Ｘ］と、末端ＣＯＮＲ1Ｒ2基（但し、Ｒ1は炭素数１〜２２の炭化水素基、Ｒ2は水素原子または炭素数１〜２２の炭化水素基）の数［Ｙ］が、
１００×Ｙ／（Ｘ＋Ｙ）≧５
を満足する末端変性ポリアミド系樹脂が好ましく用いられる。
【００４８】
上記末端変性ポリアミド系樹脂は、通常の未変性ポリアミド樹脂のカルボキシル基を末端調整剤によりＮ−置換アミド変性したものであり、変性前のポリアミド系樹脂が含有していたカルボキシル基の総数に対して５％以上変性されたポリアミド系樹脂である。かかる変性量が少なすぎると、ポリアミド系樹脂中のカルボキシル基が多く存在することとなり、かかるカルボキシル基が溶融成形時にＥＶＯＨと反応してゲル等を発生し、得られたフィルムの外観が不良となりやすい傾向がある。かかる末端変性ポリアミド系樹脂は、例えば特公平８−１９３０２号公報に記載の方法にて製造することができる。
【００４９】
前述のように本発明におけるガスバリア性樹脂においては、上記ガスバリア性樹脂を混合したガスバリア性樹脂組成物を用いることも可能である。この時、ガスバリア性樹脂の合計含有量は、ガスバリア性樹脂組成物に対して通常７０重量％以上、好ましくは８０重量％以上、特に好ましくは９０重量％以上である。かかる量が少なすぎる場合は、本発明の効果が充分に得られない傾向がある。
【００５０】
また、本発明で用いるガスバリア性樹脂には、本発明の趣旨を阻害しない範囲内（例えば、ガスバリア性樹脂の３０重量％以下、好ましくは１０重量％以下）において、従来公知の可塑剤、フィラー、クレー（モンモリロナイト等）、着色剤、酸化防止剤、帯電防止剤、滑剤、核剤、ブロッキング防止剤、紫外線吸収剤、ワックス等を含んでいてもよい。
【００５１】
＜接着性樹脂層用樹脂組成物（接着性樹脂層）＞
本発明においては、接着性樹脂層（接着性樹脂層用樹脂組成物）がカルボキシル基および酸無水物基の少なくとも一方を含有するポリオレフィン系樹脂（Ａ）および脂肪酸亜鉛塩（Ｂ）を含有し、かつ脂肪酸亜鉛塩（Ｂ）を金属換算にて特定多量にて含有する場合、ガスバリア性樹脂層と接着性樹脂層との積層界面で発生する界面荒れを高度に抑制し、高レベルの透明性を有する多層構造体が得られる。また、多層構造体におけるガスバリア性樹脂と接着性樹脂層との積層界面の接着性が保持されるという、予想外の効果も得られる。
【００５２】
かかる理由は明らかではないが、接着性樹脂層に対して脂肪酸亜鉛塩を金属換算にて特定多量に含有する事で、接着性樹脂層中のカルボキシル基または酸無水物基の失活を最小限に抑えつつ、かつ多層成形時には、ガスバリア性樹脂層と接着性樹脂層の溶融状態での相互作用が適度に抑制されるためと推測される。このような効果は、他の脂肪酸金属塩では得られない効果であり、その改善レベルが顕著に高いものである。
【００５３】
＜カルボキシル基および酸無水物基の少なくとも一方を含有するポリオレフィン系樹脂（Ａ）＞
本発明の多層構造体における接着性樹脂層用樹脂組成物に用いられるカルボキシル基および酸無水物基の少なくとも一方を含有するポリオレフィン系樹脂（Ａ）（以下、「ポリオレフィン系樹脂（Ａ）」と称する。）について説明する。かかる樹脂は接着性樹脂として公知の樹脂であり、例えばオレフィンモノマーとカルボキシル基または酸無水物基を有するモノマーを共重合したり、ポリオレフィン系樹脂にカルボキシル基または酸無水物基を有するモノマーをグラフトしたりすることにより得られる。
【００５４】
上記カルボキシル基を有するモノマーとしては、例えば、不飽和ジカルボン酸や不飽和モノカルボン酸等の不飽和カルボン酸があげられる。具体的には、不飽和ジカルボン酸としては、マレイン酸、フマル酸、クロロマレイン酸、ハイミック酸、シトラコン酸、イタコン酸等があげられ、不飽和モノカルボン酸としては、アクリル酸、ブタン酸、クロトン酸、ビニル酢酸、メタクリル酸、ペンテン酸、ドデセン酸、リノール酸、アンゲリカ酸、けい皮酸等があげられる。これらは単独でもしくは２種以上併せて用いることができる。
【００５５】
また上記酸無水物基を有するモノマーとは、不飽和カルボン酸無水物であり、例えば、前記の不飽和ジカルボン酸または不飽和モノカルボン酸の酸無水物があげられ、具体的には、無水マレイン酸、無水ハイミック酸、無水イタコン酸、無水シトラコン酸、アクリル酸の無水物等があげられる。これらは単独でもしくは２種以上併せて用いることができる。また、これらのうち、特に無水マレイン酸は、ガスバリア性樹脂層との接着性が良いことから好適である。
【００５６】
ポリオレフィン系樹脂（Ａ）の原料として用いるポリオレフィン系樹脂（以下、「ベース樹脂」と称する場合がある。）は前記したポリオレフィン系樹脂を用いることが可能である。
かかるベース樹脂としては例えば、エチレンの単独重合体、プロピレンの単独重合体、エチレンと他のモノマーとの共重合体、プロピレンと他のモノマーとの共重合体等があげられ、他のモノマーとしては、エチレン、プロピレン、１−ブテン、３−メチル−１−ブテン、１−ペンテン、４−メチル−１−ペンテン、４，４−ジメチル−１−ペンテン、１−ヘキセン、４−メチル−１−ヘキセン、１−ヘプテン、１−オクテン、１−デセン、１−オクタデセン等の炭素数３〜２０程度のα―オレフィンや、酢酸ビニル、ビニルアルコール、（メタ）アクリル酸、（メタ）アクリル酸エステル等があげられる。ここで、（メタ）アクリル酸とは、アクリル酸およびメタクリル酸の少なくとも一方を意味する。
【００５７】
さらにベース樹脂としては、高圧法低密度ポリエチレン（ＬＤＰＥ）、高密度ポリエチレン（ＨＤＰＥ）等のエチレン単独重合体、エチレン・プロピレン共重合体、エチレン・ブテン共重合体、エチレン・ヘキセン共重合体、エチレン・オクテン共重合体、エチレン・プロピレン・ブテン共重合体、エチレン・プロピレン・ヘキセン共重合体、エチレン・プロピレン・オクテン共重合体、エチレン・ブテン・ヘキセン共重合体、エチレン・ブテン・オクテン共重合体、エチレン・ヘキセン・オクテン共重合体等のエチレン・α−オレフィン共重合体、および、エチレン・酢酸ビニル共重合体、エチレン・（メタ）アクリル酸共重合体、エチレン・（メタ）アクリル酸メチル共重合体、エチレン・（メタ）アクリル酸エチル共重合体、エチレン・（メタ）アクリル酸・（メタ）アクリル酸メチル共重合体等のエチレン系重合体；プロピレン単独重合体（プロピレンホモポリマー）、プロピレン・エチレンランダム共重合体、プロピレン・ブテンランダム共重合体、プロピレン・エチレン・ヘキセンランダム共重合体、プロピレン・エチレン・オクテンランダム共重合体、プロピレン・ブテン・ヘキセンランダム共重合体、プロピレン・ブテン・オクテンランダム共重合体、プロピレン・ヘキセン・オクテンランダム共重合体、プロピレン・エチレンブロック共重合体等のプロピレン系重合体；ブテン系重合体等があげられる。
【００５８】
ここで、エチレン系重合体、プロピレン系重合体、ブテン系重合体とは、それぞれ、エチレン、プロピレン、またはブテンをモノマー単位の５０モル％以上の組成で含有する樹脂を言う。これらのポリオレフィン系樹脂は、１種類を用いても２種類以上を併用することもできる。
【００５９】
これらの中では、エチレン系重合体であるエチレン単独重合体、エチレン−α−オレフィン共重合体、エチレン・酢酸ビニル共重合体や、プロピレン系重合体であるプロピレン単独重合体、プロピレン・エチレンランダム共重合体が安価で容易に入手することができ、経済性に優れるため好ましい。さらには機械的特性の観点から、エチレン単独重合体、エチレン・α―オレフィン共重合体、プロピレン単独重合体、プロピレン・エチレンランダム共重合体が好ましい。
【００６０】
本発明で用いるポリオレフィン系樹脂（Ａ）は、ガスバリア性樹脂層との接着性の観点から、前記の不飽和カルボン酸および不飽和カルボン酸無水物の少なくとも一方をベース樹脂にグラフト変性させたものを好適に用いる事ができる。
【００６１】
ここで「グラフト変性」とは、不飽和カルボン酸および不飽和カルボン酸無水物の少なくとも一方をベース樹脂の共重合成分として用いるのではなく、既に製造されているベース樹脂に対し、反応によって不飽和カルボン酸および不飽和カルボン酸無水物の少なくとも一方を結合させるものである。すなわち、本発明において「グラフト変性」とは、不飽和カルボン酸および不飽和カルボン酸無水物の少なくとも一方がベース樹脂の骨格に対して鎖長が長い側鎖として導入される場合のみならず、ベース樹脂に化学結合していれば包含される。
【００６２】
ベース樹脂のグラフト変性は、従来公知の種々の方法で行うことができる。変性方法は限定されないが、溶融させたベース樹脂に不飽和カルボン酸および不飽和カルボン酸無水物の少なくとも一方を添加してグラフト共重合させる溶融変性法、溶媒に溶解させたベース樹脂に不飽和カルボン酸および不飽和カルボン酸無水物の少なくとも一方を添加してグラフト共重合させる溶液変性法等があげられる。これらのうち、衛生性の観点から、溶媒を使用しなくてもよい溶融変性法が好ましく、押出機を用いてグラフト変性することがより好ましい。なお、効率よくグラフト変性するためには、ラジカル開始剤の存在下に変性することが好ましい。
【００６３】
上記ポリオレフィン系樹脂（Ａ）は、グラフト変性させたベース樹脂のみからなるものであっても、ベース樹脂と同種または異種の未変性ベース樹脂との混合物のいずれであってもよい。
【００６４】
上記ポリオレフィン系樹脂（Ａ）の密度は限定されないが、通常０．８５ｇ／ｃｍ3〜０．９６ｇ／ｃｍ3、好ましくは０．８７ｇ／ｃｍ3〜０．９５ｇ／ｃｍ3である。また、ポリオレフィン系樹脂（Ａ）のメルトフローレート（ＭＦＲ）は特に限定されないが、成形性の点から通常０．０１〜５０ｇ／１０分、さらには０．１〜１０ｇ／１０分のものが好ましい。ここで、ポリオレフィン系樹脂（Ａ）のＭＦＲは、ベース樹脂がエチレン系重合体またはブテン系重合体の場合は１９０℃、荷重２１６０ｇでの値を意味し、ベース樹脂がプロピレン系重合体の場合は２３０℃、荷重２１６０ｇでの値を意味する。
【００６５】
＜（Ｂ）脂肪酸亜鉛塩＞
本発明の多層構造体における接着性樹脂層用樹脂組成物に用いられる脂肪酸亜鉛塩（Ｂ）としては、例えば、酪酸亜鉛、カプロン酸亜鉛、カプリル酸亜鉛、ペラルゴン酸亜鉛、カプリン酸亜鉛、ウンデカン酸亜鉛、ラウリン酸亜鉛、ミリスチン酸亜鉛、パルミチン酸亜鉛、ステアリン酸亜鉛、１２−ヒドロキシステアリン酸亜鉛、アラキン酸亜鉛、ベヘン酸亜鉛、リグノセリン酸亜鉛、セロチン酸亜鉛、モンタン酸亜鉛等があげられる。これら脂肪酸亜鉛塩（Ｂ）は、生産性の点から、飽和脂肪酸亜鉛塩が好ましく、より好ましくは鎖状飽和脂肪酸亜鉛塩である。これら脂肪酸亜鉛塩（Ｂ）の炭素数は通常４〜２８である。中でも、単位量あたりの亜鉛金属含有比率が高く、脂肪酸亜鉛塩（Ｂ）として比較的少量を用いる場合でも発明の効果が得られやすい点や、適度な耐熱性を考慮すると、好ましくは炭素数６〜２４の脂肪酸亜鉛塩であり、特には炭素数８〜２２の脂肪酸亜鉛塩が好ましい。かかる脂肪酸亜鉛塩（Ｂ）は複数種を同時に用いてもよい。
【００６６】
上記脂肪酸亜鉛塩（Ｂ）のモル質量としては、通常２００〜１０００ｇ／ｍｏｌ、中でも、単位量あたりの亜鉛金属含有比率が高く、脂肪酸亜鉛塩として比較的少量を用いる場合でも発明の効果が得られやすい点や、適度な耐熱性を考慮すると、好ましくは２５０〜８５０ｇ／ｍｏｌ、特に好ましくは３５０〜７５０ｇ／ｍｏｌである。
【００６７】
上記脂肪酸亜鉛塩（Ｂ）の含有量は、接着性樹脂層に対して、金属換算で４０〜２５０ｐｐｍであり、好ましくは４５〜２２５ｐｐｍ、さらに好ましくは８０〜２００ｐｐｍである。かかる含有量が少なすぎると、透明性が低下する傾向があり、含有量が多すぎるとガスバリア性樹脂層との接着力が低下する傾向がある。
【００６８】
また、接着性樹脂層に対する脂肪酸亜鉛塩（Ｂ）の含有量、すなわち金属換算量の測定に当たっては、例えば乾燥した試料を精秤して、恒量化した白金蒸発皿に入れ、電熱器で炭化し、次いでガスバーナーで加熱し、煙が出なくなるまで焼き、さらに電気炉内に上記の白金蒸発皿を入れ、昇温して、完全に灰化させて、冷却後、灰化物に塩酸および純水を入れ、電熱器で加熱して溶解し、メスフラスコに流し込み、純水で容量を一定にして原子吸光分析用の試料として、原子吸光法により測定する方法が採用される。
【００６９】
＜（Ｃ）酸素吸収剤＞
本発明の多層構造体における接着性樹脂層用樹脂組成物には、酸素を吸収する目的で、ポリオレフィン系樹脂（Ａ）、脂肪酸亜鉛塩（Ｂ）の他、さらに酸素吸収剤（Ｃ）を含有してもよい。
【００７０】
上記酸素吸収剤（Ｃ）とは、本発明の多層構造体にて包装される内容物よりも素早く酸素を捕捉する目的で用いられる化合物である。具体的には、無機系の酸素吸収剤、有機系の酸素吸収剤、無機触媒（遷移金属系触媒）と有機化合物を組み合わせて用いる複合型酸素吸収剤等があげられる。これらは単独でもしくは２種以上併せて用いることができる。
【００７１】
上記無機系の酸素吸収剤としては、金属，金属化合物があげられ、これらと酸素が反応することにより酸素を吸収するものである。上記金属としては、水素よりもイオン化傾向の大きい金属（Ｆｅ、Ｚｎ、Ｍｇ、Ａｌ、Ｋ、Ｃａ、Ｎｉ、Ｓｎ等）が好ましく、代表的には鉄である。これらの金属は、粉末状で用いられることが好ましい。鉄粉としては、還元鉄粉、アトマイズ鉄粉、電解鉄粉等、その製法等によらず、特に限定されることなく従来公知のものをいずれも使用可能である。また、使用する鉄は、一旦酸化された鉄を還元処理したものであってもよい。また、上記金属化合物としては酸素欠損型金属化合物が好ましい。ここで、酸素欠損型金属化合物としては、酸化セリウム（ＣｅＯ2）や、酸化チタン（ＴｉＯ2）、酸化亜鉛（ＺｎＯ）等があげられ、これらの酸化物が還元処理により結晶格子中から酸素が引き抜かれて酸素欠損状態となり、雰囲気中の酸素と反応することにより酸素吸収能を発揮するものである。このような金属および金属化合物は、反応促進剤としてハロゲン化金属等を含有することも好ましい。
【００７２】
上記有機系の酸素吸収剤としては、例えば、水酸基含有化合物、キノン系化合物、二重結合含有化合物、被酸化性樹脂があげられる。これらに含まれる水酸基や二重結合に酸素が反応することにより、酸素を吸収することができる。上記有機系酸素吸収剤としては、ポリオクテニレン等のシクロアルケン類の開環重合体や、ブタジエン等の共役ジエン重合体およびその環化物等が好ましい。
【００７３】
このような酸素吸収剤（Ｃ）の含有量は、接着性樹脂層用樹脂組成物に対して、通常１〜３０重量％であり、好ましくは３〜２５重量％であり、より好ましくは５〜２０重量％である。
【００７４】
＜（Ｄ）その他の配合剤＞
本発明の多層構造体における接着性樹脂層用樹脂組成物には、上記各成分のほか、本発明の効果を損なわない範囲内にて（例えば、接着性樹脂層用樹脂組成物全体の５重量％以下にて）、エチレングリコール、グリセリン、ヘキサンジオール等の脂肪族多価アルコール等の可塑剤；炭素数１２以上の高級脂肪酸エステル（例えば、高級脂肪酸のメチルエステル、イソプロピルエステル、ブチルエステル、オクチルエステル等）、高級脂肪酸アミド（例えば、ステアリン酸アミド、ベヘニン酸アミド等の飽和脂肪族アミド、オレイン酸アミド、エルカ酸アミド等の不飽和脂肪酸アミド、エチレンビスステアリン酸アミド、エチレンビスオレイン酸アミド、エチレンビスエルカ酸アミド、エチレンビスラウリン酸アミド等のビス脂肪酸アミド）、高級脂肪酸アルカリ金属塩（例えば、リチウム塩、ナトリウム塩、カリウム塩等）、亜鉛塩以外の高級脂肪酸アルカリ土類金属塩（例えば、カルシウム塩、マグネシウム塩等）；フッ化エチレン樹脂等の滑剤；アンチブロッキング剤；酸化防止剤；着色剤；帯電防止剤；抗菌剤；不溶性無機塩（例えば、ハイドロタルサイト等）；界面活性剤；共役ポリエン化合物等の公知の添加剤を適宜配合することができる。これらは単独でもしくは２種以上併せて用いることができる。
【００７５】
本発明の多層構造体における接着性樹脂層用樹脂組成物において、該樹脂組成物全体に対するカルボキシル基または酸無水物基を含有するポリオレフィン系樹脂（Ａ）以外の樹脂を本発明の効果を損なわない程度（通常、接着性樹脂層用樹脂組成物の３０重量％以下、好ましくは２０重量％以下、特に好ましくは１０重量％以下）含有することも可能である。かかる量が多すぎる場合、本発明の効果発現が不充分となる傾向がある。
【００７６】
本発明の多層構造体における接着性樹脂層用樹脂組成物において、該樹脂組成物全体に対するポリオレフィン系樹脂（Ａ）の量は、通常７０重量％以上、好ましくは８０重量％以上、特に好ましくは９０重量％以上、殊に好ましくは９５重量％以上である。かかる量が少なすぎる場合、本発明の効果発現が不充分となる傾向がある。
【００７７】
＜接着性樹脂層用樹脂組成物の調製方法＞
本発明の多層構造体の接着性樹脂層用樹脂組成物の製造方法については特に限定されず、公知の手法で脂肪酸亜鉛塩（Ｂ）をポリオレフィン系樹脂（Ａ）と配合すればよい。例えば、両成分を多層構造を形成する成形機に供する前にあらかじめ配合してもよいし、多層構造を形成する成形機に供するフィーダー内で両成分を配合してもよいし、多層構造を形成する成形機にてポリオレフィン系樹脂（Ａ）を溶融し、脂肪酸亜鉛塩（Ｂ）をサイドフィードする等、成形過程で配合してもよい。なかでも生産性の点で、多層構造を形成する成形機に供する前に両成分を配合するのが好ましい。
【００７８】
多層構造を形成する成形機に供する前にあらかじめ両成分を配合する場合は、脂肪酸亜鉛塩（Ｂ）をポリオレフィン系樹脂（Ａ）に配合したペレットであると、本発明の多層構造体製造時の生産性が向上するため好ましい。この場合、脂肪酸亜鉛塩（Ｂ）がポリオレフィン系樹脂（Ａ）ペレットの内部および外部表面の少なくとも一方に存在すればよい。
【００７９】
脂肪酸亜鉛塩（Ｂ）をポリオレフィン系樹脂（Ａ）ペレットの内部に存在させる方法として、具体的には、
（Ｉ）ポリオレフィン系樹脂（Ａ）と脂肪酸亜鉛塩（Ｂ）とを一括で混合した後に溶融混練する方法、
（ＩＩ）ポリオレフィン系樹脂（Ａ）を含有した溶液に脂肪酸亜鉛塩（Ｂ）を添加して混合後、溶液中の溶剤を除去する方法、
（ＩＩＩ）脂肪酸亜鉛塩（Ｂ）を含有した溶液にポリオレフィン系樹脂（Ａ）を投入して含浸後乾燥する方法、
等をあげることができ、なかでも、（Ｉ）の方法が生産性、経済性の点で実用的である点で工業上好ましい。
【００８０】
上記方法（Ｉ）における溶融混練方法の手段としては、例えば、ニーダー、ルーダー、押出機、ミキシングロール、バンバリーミキサー、プラストミル等の公知の溶融混練装置を使用して行うことができ、通常は１５０〜３００℃、好ましくは１８０〜２８０℃で、通常１分〜２０分間程度溶融混練する。特に単軸または二軸の押出機を用いることが容易にペレットを得られる点で工業上有利である。また必要に応じて、押出機には、ベント吸引装置、ギヤポンプ装置、スクリーン装置等を設けることも好ましい。特に、水分や副生成物（熱分解低分子量物等）を除去するために、押出機に１個以上のベント孔を設けて減圧下に吸引したり、押出機中への酸素の混入を防ぐために、ホッパー内に窒素等の不活性ガスを連続的に供給したりすることにより、熱着色や熱劣化が軽減された品質の優れた接着性樹脂層用樹脂組成物を得ることができる。
【００８１】
また、押出機等の溶融混練装置への供給方法についても特に限定されず、例えば、
（１）ポリオレフィン系樹脂（Ａ）と脂肪酸亜鉛塩（Ｂ）とをドライブレンドして一括して押出機に供給する方法、
（２）ポリオレフィン系樹脂（Ａ）を押出機に供給して溶融させたところに固体状の脂肪酸亜鉛塩（Ｂ）を供給する方法（ソリッドサイドフィード法）、
（３）ポリオレフィン系樹脂（Ａ）を押出機に供給して溶融させたところに溶融状態の脂肪酸亜鉛塩（Ｂ）を供給する方法（メルトサイドフィード法）、
等をあげることができるが、中でも、（１）の方法が装置の簡便さ、ブレンド物のコスト面等で実用的である。
【００８２】
上記溶融混練後に接着性樹脂層用樹脂組成物ペレットを作製する方法としては公知の手法を用いることが可能であり、ストランドカット法、ホットカット法、アンダーウォーターカット法等があげられる。工業的生産性の点で好ましくはストランドカット法である。
【００８３】
上記ペレットの形状は、例えば、球形、オーバル形、円柱形、立方体形、直方体形等任意の形状が採用可能である。通常、オーバル形または円柱形であり、その大きさは、後に成形材料として用いる場合の利便性の観点から、オーバル形の場合は短径が通常１〜６ｍｍ、好ましくは２〜５ｍｍであり、長径が通常１〜６ｍｍ、好ましくは２〜５ｍｍである。円柱形の場合は底面の直径が通常１〜６ｍｍ、好ましくは２〜５ｍｍであり、長さは通常１〜６ｍｍ、好ましくは２〜５ｍｍである。
【００８４】
上記接着性樹脂層用樹脂組成物ペレットの含水率は、通常０.００１〜５重量％、さらには０．０１〜２重量％、特には０．１〜１重量部になるようにするのが好ましく、該含水率が低すぎると、ロングラン成形性が低下する傾向にあり、逆に高すぎると、押出成形時に発泡が発生する傾向がある。
【００８５】
なお、ここで言う接着性樹脂層用樹脂組成物ペレットの含水率については、以下の方法により測定・算出されるものである。
［含水率の測定方法］
接着性樹脂層用樹脂組成物ペレットを電子天秤にて秤量（Ｗ１：単位ｇ）後、１５０℃に維持された熱風オーブン型乾燥器に入れ、５時間乾燥させてから、さらにデシケーター中で３０分間放冷させた後の重量を同様に秤量（Ｗ２：単位ｇ）して、以下式から算出する。
［式］
含水率（％）＝｛（Ｗ１−Ｗ２）／Ｗ１｝×１００
【００８６】
また、脂肪酸亜鉛塩（Ｂ）をポリオレフィン系樹脂（Ａ）ペレットの外部に存在させる方法として、例えば、
（ｉ）ポリオレフィン系樹脂（Ａ）ペレットに脂肪酸亜鉛塩（Ｂ）をドライブレンドする方法、
（ｉｉ）加熱したポリオレフィン系樹脂（Ａ）ペレットに溶融させた脂肪酸亜鉛塩（Ｂ）をブレンドする方法、
（ｉｉｉ）少量のシリコンオイル等を混ぜたポリオレフィン系樹脂（Ａ）ペレットに脂肪酸亜鉛塩（Ｂ）をブレンドする方法、
（ｉｖ）グリセリン等の液状可塑剤を含ませたポリオレフィン系樹脂（Ａ）ペレットに脂肪酸亜鉛塩（Ｂ）をブレンドする方法、
（ｖ）ポリオレフィン系樹脂（Ａ）ペレットに少量の溶媒に溶解させた脂肪酸亜鉛塩（Ｂ）をブレンドする方法、
等をあげることができるが、工業上好適には（ｉ）の方法が採用され、かかる方法についてさらに具体的に説明するが、これに限定されるものではない。
【００８７】
ポリオレフィン系樹脂（Ａ）のペレットの表面に脂肪酸亜鉛塩（Ｂ）を付着させるに当たっては、脂肪酸亜鉛塩（Ｂ）の付着性を向上させるために、かかるペレットの含水率を０．１〜５重量％（さらには０．５〜４重量％、特には１〜３重量％）に調整しておくことが好ましい。かかる含水率が低すぎると脂肪酸亜鉛塩（Ｂ）が脱落しやすく付着（添着）分布が不均一となる傾向があり、逆に含水率が高すぎると脂肪酸亜鉛塩（Ｂ）が凝集してこの時も付着（添着）分布が不均一となる傾向がある。
【００８８】
また、上記ブレンドには、ロッキングミキサー、リボンブレンダー、ラインミキサー等の公知の混合装置を用いて付着させることができる。
【００８９】
このようにして、本発明の多層構造体に用いる接着性樹脂層用樹脂組成物を得ることができる。
【００９０】
上記接着性樹脂層用樹脂組成物を、厚み９０μｍフィルムとし、透過法によりフーリエ変換型赤外分光分析を行った際の、１４５０ｃｍ-1付近のＣ−Ｈ変角振動に由来するピークの吸光度（ｂ）に対する、１７１０ｃｍ-1付近のＣ＝Ｏ伸縮振動に由来するピークの吸光度（ａ）の比（ａ／ｂ）は、通常０．００５〜０．５であり、好ましくは０．０１〜０．１であり、特に好ましくは０．０３〜０．０８である。かかる吸光度比（ａ／ｂ）が大きすぎる場合には、フィッシュアイ、異物発生等により多層構造体の外観が悪化する傾向があり、小さすぎる場合には多層構造体の接着強度が低下する傾向がある。
なお、かかる吸光度比（ａ／ｂ）は、接着性樹脂層用樹脂組成物におけるカルボキシル基または酸無水物基の含有量の指標である。すなわち、かかる吸光度比が大きいほどカルボキシル基または酸無水物基含有量が多いことを表す。
【００９１】
上記接着性樹脂層用樹脂組成物における吸光度比（ａ／ｂ）は、下記の条件で測定し算出することができる。
１００℃で３時間加熱乾燥した接着性樹脂層用樹脂組成物を、ミクロトームでスライスして厚み９０μｍの試験片を作製する。この時に使用する接着性樹脂層用樹脂組成物は、ペレットでもフィルムでも良い。ついで、得られた試験片をフーリエ変換型赤外分光分析装置（ＦＴ−ＩＲ）で透過法にて測定することによって、１７１０ｃｍ-1付近のＣ＝Ｏ伸縮振動に由来するピークの吸光度（ａ）と１４５０ｃｍ-1付近のＣ−Ｈ変角振動に由来するピークの吸光度（ｂ）を測定し、かかる値を用いて吸光度比（ａ／ｂ）を算出する。
【００９２】
＜多層構造体の製造方法＞
本発明の多層構造体を作製する方法は、公知の溶融成形手法が採用可能である。本発明においては、特に共射出成形法、共押出成形法等、溶融状態にてガスバリア性樹脂と接着性樹脂層用樹脂組成物が接する成形方法の場合、本発明の効果が特に効果的に得られる傾向がある。
【００９３】
上記溶融状態にてガスバリア性樹脂と接着性樹脂層用樹脂組成物が接する成形方法としては、例えば、ガスバリア性樹脂、熱可塑性樹脂および上記接着性樹脂層用樹脂組成物を共押出成形する方法；熱可塑性樹脂のフィルム、シート等にガスバリア性樹脂および上記接着性樹脂層用樹脂組成物を溶融押出ラミネートする方法；ガスバリア性樹脂のフィルム、シート等に熱可塑性樹脂および上記接着性樹脂層用樹脂組成物を溶融押出ラミネートする方法等があげられる。これらの中でも、コストや環境の観点から考慮して共押出成形する方法が好ましい。また、溶融成形温度は、通常１５０〜３００℃、好ましくは１８０〜２５０℃の範囲から選択される。
【００９４】
本発明の多層構造体は、必要に応じて（加熱）延伸処理を行うことも可能である。延伸処理は、一軸延伸、二軸延伸のいずれであってもよく、二軸延伸の場合は同時延伸であっても逐次延伸であってもよい。また、延伸方法としてはロール延伸法、テンター延伸法、チューブラー延伸法、延伸ブロー法、真空圧空成形等のうち延伸倍率の高いものも採用できる。延伸温度は、通常４０〜１７０℃、好ましくは６０〜１６０℃程度の範囲から選ばれる。延伸温度が低すぎた場合は延伸性が不良となり、高すぎた場合は安定した延伸状態を維持することが困難となる。
【００９５】
なお、延伸後に寸法安定性を付与することを目的として、次いで熱固定を行なってもよい。熱固定は周知の手段で実施可能であり、例えば上記延伸した多層構造体（延伸フィルム）を、緊張状態を保ちながら通常８０〜１８０℃、好ましくは１００〜１６５℃で、通常２〜６００秒間程度熱処理を行なう。
【００９６】
また、本発明の多層構造体を用いて得られてなる多層延伸フィルムをシュリンク用フィルムとして用いる場合には、熱収縮性を付与するために、上記の熱固定を行わず、例えば延伸後のフィルムに冷風を当てて冷却固定する等の処理を行なえばよい。
【００９７】
さらに、場合によっては、本発明の多層構造体からカップやトレイ状の多層容器を得ることも可能である。多層容器の作製方法としては、通常絞り成形法が採用され、具体的には真空成形法、圧空成形法、真空圧空成形法、プラグアシスト式真空圧空成形法等があげられる。さらに、多層パリソン（ブロー前の中空管状の予備成形物）からチューブやボトル状の多層容器を得る場合はブロー成形法が採用され、具体的には押出ブロー成形法（双頭式、金型移動式、パリソンシフト式、ロータリー式、アキュムレーター式、水平パリソン式等）、コールドパリソン式ブロー成形法、射出ブロー成形法、二軸延伸ブロー成形法（押出式コールドパリソン二軸延伸ブロー成形法、射出式コールドパリソン二軸延伸ブロー成形法、射出成形インライン式二軸延伸ブロー成形法等）等があげられる。
【００９８】
また、本発明の多層積層体は必要に応じ、熱処理、冷却処理、圧延処理、印刷処理、ドライラミネート処理、溶液または溶融コート処理、製袋加工、深絞り加工、箱加工、チューブ加工、スプリット加工等を行なうことができる。
【００９９】
＜多層構造体＞
上記の製造方法によって得られた本発明の多層構造体の層構成は、熱可塑性樹脂層とガスバリア性樹脂層との間に接着性樹脂層を有するものであり、各層は隣接するものである。
すなわち、ガスバリア性樹脂層をα、接着性樹脂層をβ、熱可塑性樹脂層をγ、とするとき、例えばα／β／γ、γ／β／α／β／γ、γ／β／α／α／β／γ、γ／β／α／β／α／β／γ等任意の組み合わせが可能である。また、このような多層構造体を製造する過程で発生する端部や不良品当等を再溶融成形して得られる、該ガスバリア性樹脂と熱可塑性樹脂との混合物を含むリサイクル層を設けても良い。かかるリサイクル層は本発明の多層構造体において熱可塑性樹脂層として考慮するが、特にリサイクル層Ｒとするとき、例えばα／β／Ｒ、α／β／Ｒ／γ、γ／α／β／Ｒ、Ｒ／β／α／β／Ｒ、γ／Ｒ／β／α／β／Ｒ／γ等とすることも可能である。
本発明の多層構造体の熱可塑性樹脂層として、上述したガスバリア性樹脂や接着性樹脂を用いることが可能である。したがって、上記した層構成におけるγをαおよびβに置換することが可能である。例えば、α／β／α、α／β／β、α／β／α／β／α、β／β／α／β／β、α／β／α／α／β／α、γ／β／α／γ／β／α、γ／β／α／β／α／β／γ等任意の組み合わせが可能である。
なお、同種層が複数ある場合は、層の樹脂種や組成が同一であっても異なってもよい。
【０１００】
本発明の多層構造体（延伸したものを含む）の厚み、さらには多層構造体を構成する接着性樹脂層、ガスバリア性樹脂層、熱可塑性樹脂層の厚みは、層構成、接着性樹脂層用樹脂組成物のベース樹脂の種類、ガスバリア性樹脂の種類、熱可塑性樹脂の種類、用途や包装形態、要求される物性等により適宜設定されるものである。なお、下記の数値は、接着性樹脂層、ガスバリア性樹脂層、熱可塑性樹脂層のうち少なくとも１種の層が２層以上存在する場合には、同種の層の厚みを総計した値である。
【０１０１】
本発明の多層構造体（延伸したものを含む）の厚みは、目的とする用途により任意に選択可能であるが、通常１０〜５０００μｍ、好ましくは３０〜３０００μｍ、特に好ましくは５０〜２０００μｍである。かかる値が上記範囲である場合、本発明の効果がより効果的に得られる傾向がある。
【０１０２】
そして、接着性樹脂層の厚みは、通常０．５〜２５０μｍ、好ましくは１〜１５０μｍ、特に好ましくは３〜１００μｍである。かかる値が上記範囲である場合、本発明の効果がより効果的に得られる傾向がある。
ガスバリア性樹脂層の厚みは、通常１〜５００μｍ、好ましくは３〜３００μｍ、特に好ましくは５〜２００μｍである。かかる厚みが薄すぎる場合には、ガスバリア性が低下することがある。また、厚すぎる場合には、多層構造体におけるガスバリア性が過剰性能となり、不必要な原料を使用することとなるため経済性を損なう傾向がある。
熱可塑性樹脂層の厚みは通常５〜３０００μｍ、好ましくは１０〜２０００μｍ、特に好ましくは２０〜１０００μｍである。かかる値が上記範囲である場合、本発明の効果がより効果的に得られる傾向がある。
【０１０３】
多層構造体におけるガスバリア性樹脂層と接着性樹脂層の厚み比（ガスバリア性樹脂層／接着性樹脂層）は、各層が複数ある場合は最も厚みの薄い層同士の比にて、通常１０／９０〜９９／１、好ましくは２０／８０〜９５／５、特に好ましくは５０／５０〜９０／１０、殊に好ましくは７０／３０〜９０／１０である。かかる値が上記範囲である場合、本発明の効果がより効果的に得られる傾向がある。
【０１０４】
さらに、多層構造体における熱可塑性樹脂層と接着性樹脂層の厚み比（熱可塑性樹脂層／接着性樹脂層）は、各層が複数ある場合は最も厚みの薄い層同士の比にて、通常１０／９０〜９９／１、好ましくは２０／８０〜９５／５、特に好ましくは５０／５０〜９０／１０、殊に好ましくは８０／２０〜９０／１０である。かかる値が上記範囲である場合、本発明の効果がより効果的に得られる傾向がある。なお、熱可塑性樹脂層がガスバリア性樹脂である場合は、かかる厚み比は適用されず、ガスバリア性樹脂層と接着性樹脂層の厚み比のみを考慮する。
【０１０５】
また、多層構造体における熱可塑性樹脂層とガスバリア性樹脂層の厚み比（熱可塑性樹脂層／ガスバリア性樹脂層）は、各層が複数ある場合は最も厚みの薄い層同士の比にて、通常５０／５０〜９９／１、好ましくは６０／４０〜９５／５、特に好ましくは７０／３０〜９０／１０である。かかる値が上記範囲である場合、本発明の効果がより効果的に得られる傾向がある。なお、熱可塑性樹脂層がガスバリア性樹脂である場合は、かかる厚み比は考慮されない。
【０１０６】
上記のようにして得られた本発明の多層構造体は、包装材料として有用である。かかる多層構造体からなる袋、カップ、トレイ、チューブ、ボトル等の容器、蓋材等は、例えば生肉、畜肉加工品（ハム、ベーコン、ウインナー等）加工米等の一般的な食品や調理済み食品、マヨネーズ、ケチャップ、ソース、味噌、わさび、からし、焼肉等のたれ、ゼリー、プリン、ヨーグルト等の半固形状食品・調味料、発酵食品、サラダ油等の油脂食品、スープ、みりん、清酒、ビール、ワイン、ジュース、紅茶、スポーツドリンク、ミネラルウォーター、牛乳等の液体状飲料、ペットフード、化粧品、医薬品、洗剤、香粧品、工業薬品、農薬、燃料等各種の用途に有用である。
【実施例】
【０１０７】
以下、実施例をあげて本発明を具体的に説明するが、本発明はその要旨を越えない限り、実施例の記載に限定されるものではない。
なお、実施例中「部」とあるのは、断りのない限り重量基準を意味する。【０１０８】
[実施例１]
＜接着性樹脂層用樹脂組成物の製造＞
ポリオレフィン系樹脂（Ａ）として、ペレット状の無水マレイン酸変性直鎖状低密度ポリエチレン［ＬｙｏｎｄｅｌｌＢａｓｅｌｌ社製「ＰＬＥＸＡＲ  ＰＸ３２３６」、吸光度比（ａ／ｂ）：０．０５、密度：０．９２２ｇ／ｃｍ3、ＭＦＲ：２．０ｇ／１０分（１９０℃、荷重２１６０ｇ）］を用い、脂肪酸亜鉛塩（Ｂ）として、ラウリン酸亜鉛、ステアリン酸亜鉛、ベヘン酸亜鉛を、金属換算にて等量となり、総計が接着性樹脂層用樹脂組成物に対して１００ｐｐｍとなるように用いた。すなわち、接着性樹脂層用樹脂組成物に対してラウリン酸亜鉛（モル質量４６４ｇ／ｍｏｌ）を金属換算で３３．３ｐｐｍ、ステアリン酸亜鉛（モル質量６３２ｇ／ｍｏｌ）を金属換算で３３．３ｐｐｍ、ベヘン酸亜鉛（モル質量７４５ｇ／ｍｏｌ）を金属換算で３３．３ｐｐｍ用いた。
前記ポリオレフィン系樹脂（Ａ）ペレット、ラウリン酸亜鉛、ステアリン酸亜鉛、ベヘン酸亜鉛を配合し一括でドライブレンドしたあと、２０ｍｍφ二軸押出成形装置（Ｌ／Ｄ＝２５）で溶融混練してペレット化した。【０１０９】
なお、本実施例においては、接着性樹脂層用樹脂組成物の殆どが、ポリオレフィン系樹脂（Ａ）であるため、ポリオレフィン系樹脂（Ａ）の吸光度比（ａ／ｂ）を、接着性樹脂層用樹脂組成物の吸光度比（ａ／ｂ）とみなす事ができる。したがって、ポリオレフィン系樹脂（Ａ）における吸光度比（ａ／ｂ）を、下記の条件で測定し算出し、接着性樹脂層用樹脂組成物の吸光度比（ａ／ｂ）とした。
１００℃で３時間加熱乾燥したポリオレフィン系樹脂（Ａ）ペレットを、ミクロトームでスライスして、厚み９０μｍの試験片を作製した。ついで、得られた試験片をフーリエ変換型赤外分光分析装置（ＦＴ−ＩＲ）で透過法にて測定することによって、１７１０ｃｍ-1付近のＣ＝Ｏ伸縮振動に由来するピークの吸光度（ａ）と１４５０ｃｍ-1付近のＣ−Ｈ変角振動に由来するピークの吸光度（ｂ）を測定し、かかる値を用いて吸光度比（ａ／ｂ）を算出した。【０１１０】
＜多層構造体の製造＞
３種５層多層共押出キャストフィルム製膜装置に、上記で調製した接着性樹脂層用樹脂組成物、熱可塑性樹脂として直鎖状低密度ポリエチレン（ＬＬＤＰＥ）［日本ポリエチレン社製「ＵＦ２４０」、密度：０．９２０ｇ／ｃｍ3、ＭＦＲ：２．１ｇ／１０分（１９０℃、荷重２１６０ｇ）］、ガスバリア性樹脂としてＥＶＯＨ［エチレン含有率３８モル％、ケン化度９９．７モル％、密度：１．１７ｇ／ｃｍ3、ＭＦＲ：４．１ｇ／１０分（２１０℃、荷重２１６０ｇ）］を用い、下記条件で多層共押出成形により、熱可塑性樹脂層／接着性樹脂層／ガスバリア性樹脂層／接着性樹脂層／熱可塑性樹脂層の３種５層構造の多層構造体（フィルム）を得た。
多層構造体の各層の厚み（μｍ）は、３７．５／５／１５／５／３７．５であり、多層構造体の全厚みは１００μｍであった。成形装置のダイ温度は、全て２１０℃に設定した。【０１１１】
[多層共押出成形条件]
・中間層押出機（ＥＶＯＨ）：４０ｍｍφ単軸押出機（バレル温度：２１０℃）
・上下層押出機（ＬＬＤＰＥ）：４０ｍｍφ単軸押出機（バレル温度：２１０℃）
・中上下層押出機（接着性樹脂層用樹脂組成物）：３２ｍｍφ単軸押出機（バレル温度：２１０℃）
・ダイ：３種５層フィードブロック型Ｔダイ（ダイ温度：２１０℃）
・引取速度：１４ｍ／分
・ロール温度：５０℃【０１１２】
＜透明性＞
上記で製造した多層構造体を、ＪＩＳ  Ｋ  ７３７４「プラスチック−像鮮明度の求め方」に準拠した像鮮明率測定（光学櫛の幅は０.２５ｍｍ）により評価した。フィルム試験片は、フィルム機械方向を鉛直方向として測定した。測定器にはスガ試験機社製ＩＣＭ−１型写像性測定器を用いた。
この像鮮明率数値が高いほど、透明性が優れている事を意味する。結果を表１に示す。【０１１３】
＜剥離強度＞
上記で製造した多層構造体における、接着性樹脂層とガスバリア性樹脂層との間の剥離強度を、下記条件にてＴ−ｐｅｅｌ剥離試験を実施し評価した。結果を表１に示す。【０１１４】
[Ｔ−ｐｅｅｌ剥離試験条件]
装置：Ａｕｔｏｇｒａｐｈ ＡＧＳ-Ｈ（島津製作所社製）
ロードセル：５００Ｎ
試験方法：Ｔ−ｐｅｅｌ法（Ｔ型状にして剥離）
試験片サイズ： 幅１５ｍｍ
試験速度： ３００ｍｍ／ｍｉｎ【０１１５】
[実施例２]
実施例１において、脂肪酸亜鉛塩（Ｂ）として、ラウリン酸亜鉛、ステアリン酸亜鉛、ベヘン酸亜鉛を、金属換算にて等量となり、総計が接着性樹脂層用樹脂組成物に対して５０ｐｐｍとなるように用いた以外は同様にして本発明の接着性樹脂層用樹脂組成物および多層構造体を得た。すなわち、前記ポリオレフィン系樹脂（Ａ）に対してラウリン酸亜鉛を金属換算で１６．６ｐｐｍ、ステアリン酸亜鉛を金属換算で１６．６ｐｐｍ、ベヘン酸亜鉛を金属換算で１６．６ｐｐｍ用いた。
得られた多層構造体を実施例１と同様に評価した。【０１１６】
[実施例３]
実施例１において、脂肪酸亜鉛塩（Ｂ）として、ラウリン酸亜鉛を接着性樹脂層用樹脂組成物に対して金属換算で１００ｐｐｍとなるように用いた以外は同様にして本発明の接着性樹脂層用樹脂組成物および多層構造体を得た。
得られた多層構造体を実施例１と同様に評価した。【０１１７】
[実施例４]
実施例１において、脂肪酸亜鉛塩（Ｂ）として、ステアリン酸亜鉛を接着性樹脂層用樹脂組成物に対して金属換算で１００ｐｐｍとなるように用いた以外は同様にして本発明の接着性樹脂層用樹脂組成物および多層構造体を得た。
得られた多層構造体を実施例１と同様に評価した。【０１１８】
[実施例５]
実施例１において、脂肪酸亜鉛塩（Ｂ）として、ベヘン酸亜鉛を接着性樹脂層用樹脂組成物に対して金属換算で１００ｐｐｍとなるように用いた以外は同様にして本発明の接着性樹脂層用樹脂組成物および多層構造体を得た。
得られた多層構造体を実施例１と同様に評価した。【０１１９】
[実施例６]
実施例１において、ポリオレフィン系樹脂（Ａ）として、ペレット状の無水マレイン酸変性直鎖状低密度ポリエチレン［三菱ケミカル社製「ＭＯＤＩＣ  Ｍ５３３」、吸光度比（ａ／ｂ）：０．０９、密度：０．９２ｇ／ｃｍ3、ＭＦＲ：２．５ｇ／１０分（１９０℃、荷重２１６０ｇ）］を用いた以外は同様にして本発明の樹脂組成物および多層構造体を得た。
得られた多層構造体を実施例１と同様に評価した。【０１２０】
[比較例１]
実施例１において、脂肪酸亜鉛塩（Ｂ）に代えて脂肪酸カルシウム塩を用いた。すなわち、ラウリン酸カルシウム、ステアリン酸カルシウム、ベヘン酸カルシウムを、金属換算にて等量となり、総計が接着性樹脂層用樹脂組成物に対して１００ｐｐｍとなるように用いた以外は同様にして本発明の接着性樹脂層用樹脂組成物および多層構造体を得た。すなわち、接着性樹脂層用樹脂組成物に対してラウリン酸カルシウムを金属換算で３３．３ｐｐｍ、ステアリン酸カルシウムを金属換算で３３．３ｐｐｍ、ベヘン酸カルシウムを金属換算で３３．３ｐｐｍ用いた。
得られた多層構造体を実施例１と同様に評価した。【０１２１】
[比較例２]
実施例１において、脂肪酸亜鉛塩（Ｂ）に代えて脂肪酸ナトリウム塩を用いた。すなわち、ラウリン酸ナトリウム、ステアリン酸ナトリウム、ベヘン酸ナトリウムを、金属換算にて等量となり、総計が接着性樹脂層用樹脂組成物に対して１００ｐｐｍとなるように用いた以外は同様にして本発明の接着性樹脂層用樹脂組成物および多層構造体を得た。すなわち、接着性樹脂層用樹脂組成物に対してラウリン酸ナトリウムを金属換算で３３．３ｐｐｍ、ステアリン酸ナトリウムを金属換算で３３．３ｐｐｍ、ベヘン酸ナトリウムを金属換算で３３．３ｐｐｍ用いた。
得られた多層構造体を実施例１と同様に評価した。【０１２２】
[比較例３]
実施例１において、脂肪酸亜鉛塩（Ｂ）として、ラウリン酸亜鉛、ステアリン酸亜鉛、ベヘン酸亜鉛を、金属換算にて等量となり、総計が接着性樹脂層用樹脂組成物に対して３００ｐｐｍとなるように用いた以外は同様にして本発明の接着性樹脂層用樹脂組成物および多層構造体を得た。すなわち、接着性樹脂層用樹脂組成物に対してラウリン酸亜鉛を金属換算で１００ｐｐｍ、ステアリン酸亜鉛を金属換算で１００ｐｐｍ、ベヘン酸亜鉛を金属換算で１００ｐｐｍ用いた。
得られた多層構造体を実施例１と同様に評価した。【０１２３】
[比較例４]
実施例１において、脂肪酸亜鉛塩（Ｂ）として、ステアリン酸亜鉛を接着性樹脂層用樹脂組成物に対して金属換算で２０ｐｐｍとなるように用いた以外は同様にして本発明の接着性樹脂層用樹脂組成物および多層構造体を得た。
得られた多層構造体を実施例１と同様に評価した。【０１２４】
[参考例]
実施例１において、脂肪酸亜鉛塩（Ｂ）を配合しなかった以外は実施例１と同様に行い、接着性樹脂層用樹脂組成物および多層構造体を得た。
得られた多層構造体を実施例１と同様に評価した。【０１２５】
上記評価結果を下記表１に併せて示す。【０１２６】
【表１】
2018021149.tif 000003
【０１２７】
参考例１は接着性樹脂層として接着性樹脂のみを用いた場合の評価である。かかる結果と、配合剤として脂肪酸カルシウム塩を金属換算で１００ｐｐｍ用いた比較例１の結果を比較した場合、比較例１では剥離強度の値が著しく低下し、接着性が実使用上問題あるレベルにまで低下した。また、透明性はほぼ同レベルにとどまっていた。同様に脂肪酸ナトリウム塩を用いた比較例２では、透明性が約４倍に向上したものの、剥離強度の値はさらに悪化し、実用に供さないものとなった。一方で、脂肪酸亜鉛塩（Ｂ）の配合量を金属換算で３００ｐｐｍとした比較例３においては、透明性は良好なものの、比較例１，２と同様に接着性が著しく低下した。【０１２８】
これに対し、本発明の多層構造体を用いた実施例１においては、脂肪酸亜鉛塩（Ｂ）を特定量配合することで、透明性は約４倍に向上し、かつ接着性が同レベルに保持されるという、予想外の効果が得られた。
また、脂肪酸亜鉛塩（Ｂ）の配合量を金属換算で５０ｐｐｍとした実施例２においても、透明性は２倍以上に向上し、かつ接着性が同レベルに保持された。
さらに、本発明の接着性樹脂層用樹脂組成物においては、異なる種類の脂肪酸亜鉛塩（Ｂ）を用いた実施例３〜５においても透明性は５〜６倍に向上し、かつ接着性が保持されるという、優れた効果が得られた。【０１２９】
この時、比較例１の多層構造体を包装材料として用いる場合は、内容物をはっきりと確認できないが、実施例１〜５の多層構造体を包装材料として用いた場合は、内容物をはっきりと確認する事ができるレベルである。【０１３０】
上記実施例からわかるように、接着性樹脂層がポリオレフィン系樹脂（Ａ）と脂肪酸亜鉛塩（Ｂ）を含有し、かつ脂肪酸亜鉛塩（Ｂ）を特定多量に含有する事で、高レベルの透明性に優れた多層構造体が得られることがわかる。また、このような効果は、他の脂肪酸金属塩では得られず、本願発明の効果は脂肪酸亜鉛塩（Ｂ）を特定含有量にて用いる場合にのみ格別顕著に得られることがわかる。【０１３１】
上記実施例においては、本発明における具体的な形態について示したが、上記実施例は単なる例示にすぎず、限定的に解釈されるものではない。当業者に明らかな様々な変形は、本発明の範囲内であることが企図されている。
【産業上の利用可能性】
【０１３２】
本発明の多層構造体は、包装材料として有用である。かかる多層構造体からなる袋、カップ、トレイ、チューブ、ボトル等の容器、蓋材等は、例えば生肉、畜肉加工品（ハム、ベーコン、ウインナー等）加工米等の一般的な食品や調理済み食品、マヨネーズ、ケチャップ、ソース、味噌、わさび、からし、焼肉等のたれ、ゼリー、プリン、ヨーグルト等の半固形状食品・調味料、発酵食品、サラダ油等の油脂食品、スープ、みりん、清酒、ビール、ワイン、ジュース、紅茶、スポーツドリンク、ミネラルウォーター、牛乳等の液体状飲料、ペットフード、化粧品、医薬品、洗剤、香粧品、工業薬品、農薬、燃料等各種の用途に有用である。
【国際調査報告】
2018021149.tif 000004
2018021149.tif 000005
2018021149.tif 000006
2018021149.tif 000007
2018021149.tif 000008